(57)【要約】【課題】ヒートシール強度を有し、マット感が良好で、腰感があり包装後の商品陳列時に見栄えのよいマット調ポリプロピレン系樹脂フイルム及びかかるフイルムを用いてなる包装体を提供すること。【解決手段】艶消し処理の施されたマット層（Ａ）、中間層（Ｂ）及び融点が１５０℃以下の熱融着層（Ｃ）が順に積層されてなる積層２軸延伸ポリプロピレン系樹脂フイルムであって、マット層（Ａ）の厚みμａと中間層（Ｂ）の厚みμｂと熱融着層（Ｃ）の厚みμｃが以下の関係を満足することを特徴とし、μｂ≧２（μａ＋μｃ）μｃ＞μａ中間層（Ｂ）を構成する樹脂として、マット層（Ａ）及び熱融着層（Ｃ）を構成する樹脂を少なくともそれぞれ１種類以上含有することを特徴とするポリプロピレン系樹脂フィルム。【選択図】  なし【特許請求の範囲】
【請求項１】
艶消し処理の施されたマット層（Ａ）、中間層（Ｂ）及び融点が１５０℃以下の熱融着層（Ｃ）が順に積層されてなる積層２軸延伸ポリプロピレン系樹脂フイルムであって、マット層（Ａ）の厚みμａと中間層（Ｂ）の厚みμｂと熱融着層（Ｃ）の厚みμｃが以下の関係を満足することを特徴とし、
μｂ≧２（μａ＋μｃ）
μｃ＞μａ
中間層（Ｂ）を構成する樹脂として、マット層（Ａ）及び熱融着層（Ｃ）を構成する樹脂を少なくともそれぞれ１種類以上含有することを特徴とするポリプロピレン系樹脂フイルム。
【請求項２】
請求項１に記載のポリプロピレン系樹脂フイルムであって、前記中間層（Ｂ）に含有するマット層（Ａ）及び熱融着層（Ｃ）を構成する樹脂の含有量が２重量部以上であることを特徴とするポリプロピレン系樹脂フイルム。
【請求項３】
請求項１又は２に記載のポリプロピレン系樹脂フイルムをもちいてなることを特徴とする包装体。
【発明の詳細な説明】
【０００１】
【発明の属する技術分野】
本発明は、ヒートシール性が良好なマット調ポリプロピレン系樹脂フイルム及び包装体に関し、さらに詳しくは、包装用フイルムとして商品の外観に高級感を持たせることができる程、風合いのよい低光沢マット感と自動包装可能なヒートシール性を有したポリプロピレン二軸延伸複合フイルムに関する。
【０００２】
【従来の技術】
従来から、包装用に使用するヒートシーラブルフイルムとしては、一般的に、ポリプロピレン系樹脂に低融点のポリオレフィン系樹脂を積層した共押出し積層ポリプロピレン系樹脂フイルム、無延伸ポリエチレン系樹脂フイルム又はポリプロピレン系樹脂フイルムと延伸ポリプロピレン系樹脂フイルムとをラミネートした積層ポリプロピレン系樹脂フイルムが多用されている。
【０００３】
また、一部の用途では、商品の外観に高級感を持たせることができる包装フイルムとして、風合いのよい低光沢マット調（艶消し）のポリプロピレン二軸延伸フイルムが好まれて使用されている（例えば、特許文献１参照）。
【０００４】
また、溶断シール性とスリップ性を併せ持ったマット調の無延伸ポリオレフィンフイルムが提案されている（例えば、特許文献２参照。）が、二軸延伸フイルムの持つ腰感とマット調の外観、ヒートシール性を併せ持つフイルム及び包装体というのは知られていなかった。
【０００５】
【特許文献１】
特開平１１−１２９４１４号公報
【特許文献１】
特開２００３−５５５０９号公報
【０００６】
【発明が解決しようとする課題】
本発明は、上記従来の積層ポリプロピレン系フイルムの有する問題点を解決し、ヒートシール強度を有し、マット感が良好で、腰感があり包装後の商品陳列時に見栄えのよいマット調ポリプロピレン系樹脂フイルム及びかかるフイルムを用いてなる包装体を提供することを目的とする。
【０００７】
【課題を解決するための手段】
上記目的を達成するため、本発明のポリプロピレン系樹脂フイルムは艶消し処理の施されたマット層（Ａ）、中間層（Ｂ）及び融点が１５０℃以下の熱融着層（Ｃ）が順に積層されてなる積層２軸延伸ポリプロピレン系樹脂フイルムであって、マット層（Ａ）の厚みμａと中間層（Ｂ）の厚みμｂと熱融着層（Ｃ）の厚みμｃが以下の関係を満足することを特徴とし、
μｂ≧２（μａ＋μｃ）
μｃ＞μａ
中間層（Ｂ）を構成する樹脂として、マット層（Ａ）及び熱融着層（Ｃ）を構成する樹脂を少なくともそれぞれ１種類以上含有することを特徴とする。
【０００８】
この場合において、前記中間層（Ｂ）に含有するマット層（Ａ）及び熱融着層（Ｃ）を構成する樹脂の含有量が２重量部以上であることが好適である。
【０００９】
また、この場合において、前記ポリプロピレン系樹脂フイルムをもちいてなる包装体が好適である。
【００１０】
【発明の実施の形態】
以下、本発明の以下、本発明のマット調ポリプロピレン系樹脂フイルム及び包装体の実施の形態を説明する。
【００１１】
本発明において、表層に設けたマット層（Ａ）を、マット化する方法としては、特に限定されるものではないが、マット層を構成する樹脂としてプロピレンと他ポリマーとのブロック共重合体を用い、フイルム製膜の過程で表面を粗し、艶消し効果を出すようにした方法を用いることが好ましい。
【００１２】
また、本発明において、熱融着層Ｃに用いる樹脂は融点が１５０℃以下の熱可塑性樹脂であって、エチレン、プロピレン、ブテン、ペンテン、ヘキセン、オクテン、デセン等の炭素数が２〜１０のα−オレフィン系モノマーから選ばれた２種以上を重合して得たランダム共重合体又はブロック共重合体が好ましく、また、この共重合体は単独又は混合して使用することができる。
【００１３】
さらにまた、熱融着層Ｃを形成する熱可塑性樹脂の融点は１５０℃以下、好ましくは６０〜１５０℃にすることが望ましい。このようにすることにより、ヒートシール性積層ポリプロピレン系樹脂フイルムに十分なヒートシール強度を与えることができる。熱融着層Ｃを形成する熱可塑性樹脂の融点が６０℃未満ではヒートシール部の耐熱性が乏しく、１５０℃を越えるとヒートシール強度の向上が期待できない。
【００１４】
中間層Ｂを形成する樹脂は、マット層Ａ及び熱融着層Ｃに使用する樹脂をそれぞれ１種類以上含有する事が必要である。
ここでマット層Ａに使用する樹脂を含有しない場合は、ヒートシールした際にヒートシールした部分の艶消し調の外観が消失してしまうという不具合が発生する。また、熱融着層Ｃに使用する樹脂を含有しない場合は、中間層Ｂと熱融着層Ｃの間で層間剥離が発生しやすくなり、十分なシール強度が得られないという不具合が発生する。
【００１５】
それぞれの好ましい配合量としては、２〜４０重量部であり、２重量部未満では十分な効果が得られず、４０重量部を越える場合は腰が低下する等の不具合が発生するので好ましくない。
【００１６】
本発明において、各層を形成する樹脂には、必要に応じて各層の特性を阻害しない範囲で、各種添加材、充填材、例えば、熱安定剤、酸化防止剤、光安定剤、帯電防止剤、滑剤、核剤、難燃剤、顔料、染料、炭酸カルシウム、硫酸バリウム、水酸化マグネシウム、マイカ、タルク、クレー等を添加することができる。さらにまた、その他の熱可塑性樹脂、熱可塑性エラストマー、ゴム類、炭化水素樹脂、石油樹脂等を本発明のフイルムの特性を害さない範囲で配合してもよい。
【００１７】
本発明のマット調ポリプロピレン系樹脂フイルムの各層の厚み構成は、次式を満足する必要がある。
μｂ≧２（μａ＋μｃ）
μｃ＞μａ
ここで、μａはマット層（Ａ）の厚み、μｂは中間層（Ｂ）の厚み、μｃは熱融着層（Ｃ）の厚みを意味する。
μｂ＜２（μａ＋μｃ）の場合は、十分な腰感が得られない問題が発生し、取り扱い上、好ましくない。
また、μｃ≦μａの場合は、十分なシール強度が得られない問題が発生する。さらに好ましい各層の厚みは、マット層（Ａ）は０．１〜５．０μｍ、熱融着層（Ｃ）は０．５〜１０．０μｍ、中間層（Ｂ）は８〜１００μｍを例示することができる。
【００１８】
本発明のポリプロピレン系樹脂フイルムはそれ自体公知の方法で任意に製造することができ、特に制限するものではない。例えば、積層数に見合う押出し機を用いてＴダイ法又はインフレーション法等で溶融積層した後、冷却ロール法、水冷法又は空冷法で冷却して積層フイルムとし、逐次２軸延伸法、同時２軸延伸法、チューブ延伸法等で延伸する方法を例示することができる。
【００１９】
本発明のポリプロピレン系樹脂フイルムは、マット層Ａの表面に他の樹脂層、例えば、エチレン−酢酸ビニル共重合体けん化物、ポリビニルアルコール等のガスバリア性樹脂層をマット感を失わない範囲で積層してもよく、また、マット層Ａと中間層Ｂの間、中間層Ｂと熱融着層Ｃの間に同様に積層することも、その特性を害さない限り、特に制限されない。
【００２０】
本発明のポリプロピレン系樹脂フイルムは、印刷性、ラミネート性等を向上させるために表面処理を行うことができる。表面処理の方法としては、コロナ放電処理、プラズマ処理、火炎処理、酸処理等が例示でき、特に制限はない。連続処理が可能であり、このフイルムの製造過程の巻き取り工程前に容易に実施できるコロナ放電処理、プラズマ処理、火炎処理を行うのが好ましい。
【００２１】
本発明のポリプロピレン系樹脂フイルムは、マット調を有し尚且つヒートシール性が必要な用途、小麦粉、米、麦などの穀物類やシュークリーム等のケーキ類、食パン、菓子パン等のパン類、焼き菓子類などの包装材料として好適であり、また、これらは、ペーパーカートン、チューブ用、袋用、カップ用、スタンディングパック用、トレイ用などの包装体として用いることができる。
【００２２】
【実施例】
以下、本発明の具体例を実施例によってさらに説明するが、本発明は、その要旨を逸脱しない限り以下の実施例に限定されるものではない。なお、本明細書中における特性は下記の方法により評価をおこなった。
【００２３】
（ヒートシール強度）
ヒートシール温度１４０℃、圧力１ｋｇ／ｃｍ２、ヒートシール時間１秒の条件で、積層フイルムの熱融着層Ｃ面同士を重ね合わせて熱板シールを行い、１５ｍｍ幅の試験片を作製した。この試験片の１８０度剥離強度を測定し、ヒートシール強度（Ｎ／１５ｍｍ）とした。
【００２４】
（腰：５％伸張時の応力）
ＡＳＴＭ  Ｄ８８２に準拠し、ＴＤ方向の５％伸張時の応力を測定した。
【００２５】
（光沢度）
ＡＳＴＭ  Ｄ２４５７に準拠して測定した。
【００２６】
（実施例１）
３台の溶融押出機を用い、第１の押出機にてエチレン・プロピレンブロック共重合体（ＭＦＲ６．５ｇ／１０分、融点１５９℃、エチレン含量７．８重量％）を５０重量％、プロピレン・エチレンランダム共重合体（ＭＦＲ１．７ｇ／１０分、融点１３５℃、エチレン含量５．０重量％）を５０重量％とした混合樹脂をマット層（Ａ）として、第２の押出機に、プロピレン・エチレン・ブテンランダム共重合体（ＭＦＲ４．６ｇ／１０分、融点１２８℃）を５０重量％、プロピレン・ブテンランダム共重合体（ＭＦＲ９．０ｇ／１０分、融点１３０℃）を５０重量％とした混合樹脂を熱融着層（Ｃ）として、第３の押出機にて、マット層（Ａ）で用いた混合樹脂を３重量％、熱融着層（Ｃ）で用いた混合樹脂を５重量％、プロピレン単独重合体（ＭＦＲ２．５ｇ／１０分、融点１５７℃）を９２重量％とした混合樹脂を中間層Ｂとして、ダイス内にて基材層Ａ／中間層Ｂ／熱融着層Ｃとなるように、基材層Ａ、中間層Ｂ、熱融着層Ｃの順にＴダイ方式にて溶融共押出し後、チルロールにて冷却固化し、縦方向に４．５倍、横方向に８倍延伸し、マット層Ａ、中間層Ｂ、熱融着層Ｃの厚みがそれぞれ順に３μｍ、２２μｍ、５μｍである積層フイルムを得た。得られた積層フイルムは本発明の要件を満足するものであり、十分なヒートシール強度と腰感、マット感を有するものであった。
【００２７】
（比較例１）
マット層Ａ、中間層Ｂ、熱融着層Ｃの厚みがそれぞれ順に５μｍ、２２μｍ、３μｍである以外は、実施例１と同様にして積層フイルムを得た。得られた積層フイルムは、熱融着層の厚みが低く、シール強度が劣るものであった。
【００２８】
（比較例２）
マット層Ａ、中間層Ｂ、熱融着層Ｃの厚みがそれぞれ順に３μｍ、１５μｍ、１４μｍである以外は、実施例１と同様にして積層フイルムを得た。得られた積層フイルムは、中間層の厚み比が低く、腰がなく、製袋実包品の取り扱い性も悪いものであった。
【００２９】
（比較例３）
中間層Ｂに用いる樹脂として、実施例１で用いたプロピレン単独重合体のみを用いた以外は、実施例１と同様にして積層フイルムを得た。得られた積層フイルムは、マット感及びシール性が劣るものであった。
【００３０】
【表１】
2004345136.tif 000002
【発明の効果】
本発明のポリプロピレン系樹脂フイルムによれば、十分なヒートシール強度を有し、腰感が良好で、良好な艶消し調の外観を有する包装用途に好適なフイルムとして用いることができる。
【００３１】
本発明の包装体によれば、十分なヒートシール強度を有し、腰感が良好で、良好な艶消し調の外観を有する包装体とすることができる。